Способ изготовления прутков из сплавов на основе титана

1. Способ изготовления прутков из титановых сплавов, включающий горячую ковку исходной заготовки и последующую горячую деформацию, отличающийся тем, что горячую ковку слитка ведут после нагрева до температуры в интервале от (Тпп+20)°C до (Тпп+150)°C со сдвиговыми деформациями преимущественно в продольном направлении и коэффициентом вытяжки k=(1,2-2,5), после чего без охлаждения осуществляют горячую прокатку поковки в интервале температур (Тпп+20)÷(Тпп+150)°C со сменой направления сдвиговых деформаций на преимущественно поперечное и коэффициентом вытяжки до 7,0, а последующую горячую деформацию осуществляют при нагреве деформированных заготовок в интервале температур от (Тпп-70) до (Тпп-20)°C.
2. Способ по п. 1, отличающийся тем, что перед горячей прокаткой выполняют подогрев поковок до интервала температур от (Тпп+20) до (Тпп+150)°C.
3. Способ по п. 1, отличающийся тем, что после проведения горячей ковки и горячей прокатки осуществляют охлаждение штанг до температуры 350÷500°C с последующим подогревом заготовок до температуры в интервале от (Тпп-70) до (Тпп-20)°C и горячей деформацией.